МЕТАЛЛИЧЕСКАЯ СЕПАРАТОРНАЯ ПЛАСТИНА ДЛЯ ТОПЛИВНОГО ЭЛЕМЕНТА, ИМЕЮЩАЯ ПОКРОВНУЮ ПЛЕНКУ НА ПОВЕРХНОСТИ, И СПОСОБ ИЗГОТОВЛЕНИЯ ТАКОЙ ПЛАСТИНЫ

1. Способ изготовления металлического сепаратора для топливных элементов, согласно которому:
подготавливают лист нержавеющей стали в качестве матрицы металлического сепаратора;
2
2
формируют прерывистую покровную пленку на поверхности листа нержавеющей стали, причем покровная пленка содержит по меньшей мере одно вещество из следующих: золото (Аu), платина (Рt), рутений (Ru), иридий (Ir), оксид рутения (RuO) и оксид иридия (IrО); и
термически обрабатывают лист нержавеющей стали, содержащий прерывистую покровную пленку, для формирования оксидной пленки на части листа нержавеющей стали, на которой не сформирована покровная пленка.
2
2. Способ по п.1, в котором прерывистая покровная пленка имеет плотность покрытия от 5 до 500 мкг/см.
3. Способ по п.1, в котором термическую обработку выполняют при температуре от 80 до 300°С.
4. Способ по п.1, в котором прерывистая покровная пленка содержит наночастицы.
5. Способ по п.1, в котором лист нержавеющей стали содержит углерод (С) в количестве до 0,08% от общего веса, хром (Сr) в количестве от 16% до 28% от общего веса, никель (Ni) в количестве от 0,1% до 20% от общего веса, молибден (Мо) в количестве от 0,1% до 6% от общего веса, вольфрам (W) в количестве от 0,1% до 5% от общего веса, олово (Sn) в количестве от 0,1% до 2% от общего веса и медь (Сu) в количестве от 0,1% до 2% от общего веса, а остальную его часть составляют железо (Fe) и неустранимые примеси.
6. Способ по п.1, в котором термическую обработку выполняют в течение от 10 минут до 3 ч.
7. Способ по п.1, при котором термическую обработку выполняют при разрежении, в атмосферной и/или кислородной газовой среде.
2
2
8. Металлический сепаратор для топливных элементов, содержащий: лист нержавеющей стали в качестве матрицы металлического сепаратора; прерывистую покровную пленку, сформированную на поверхности листа нержавеющей стали, причем покровная пленка содержит по меньшей мере одно вещество из следующих: золото (Аu), платина (Pt), рутений (Ru), иридий (Ir), оксид рутения (RuO) и оксид иридия (IrO); и
оксидную пленку, сформированную на части листа нержавеющей стали, на которой не сформирована покровная пленка.
2
9. Металлический сепаратор по п.8, в котором прерывистая покровная пленка имеет плотность покрытия от 5 до 500 мкг/см.
10. Металлический сепаратор по п.8, в котором прерывистая покровная пленка содержит наночастицы.
11. Металлический сепаратор по п.8, в котором лист нержавеющей стали содержит углерод (С) в количестве до 0,08% от общего веса, хром (Сr) в количестве от 16% до 28% от общего веса, никель (Ni) в количестве от 0,1% до 20% от общего веса, молибден (Мо) в количестве от 0,1% до 6% от общего веса, вольфрам (W) в количестве от 0,1% до 5% от общего веса, олово (Sn) в количестве от 0,1% до 2% от общего веса и медь (Сu) в количестве от 0,1% до 2% от общего веса, а остальную его часть составляют железо (Fe) и неустранимые примеси.